(57)【要約】【課題】本発明は、発光性材料、それを用いた発光性微粒子及びその製造方法を提供する。【解決手段】一般式（１）で表されるチオフェン基と、一般式（２）で表されるフルオレン基を含有する共重合体からなることを特徴とする発光性材料。2016199658.tif 0000262016199658.tif 000027（式中、Ｒ及びＲ１は、水素、炭素数１〜２０のアルキル基又はアルキレンオキサイド含有基であって、少なくとも一つはアルキレンオキサイド含有基）【選択図】図１
2016199658.tif 000002
【特許請求の範囲】
【請求項１】
一般式（１）で表されるチオフェン基と、一般式（２）で表されるフルオレン基を含有する共重合体からなることを特徴とする発光性材料。
【化１】
2016199658.tif 000019
【化２】
2016199658.tif 000020
（式中、Ｒ及びＲ１は、水素、炭素数１〜２０のアルキル基又はアルキレンオキサイド含有基であって、少なくとも一つはアルキレンオキサイド含有基）
【請求項２】
Ｒのアルキレンオキサイド含有基が、一般式（３）又は一般式（４）で表される基であることを特徴とする請求項１記載の発光性材料。
【化３】
2016199658.tif 000021
【化４】
2016199658.tif 000022
（式中、Ｒ２及びＲ５は炭素数２〜８のアルキレン基、Ｒ３及びＲ６は水素又は炭素数１〜２０のアルキル基、Ｒ４は炭素数１〜８のアルキレン基、ｎ及びｍは１〜５の正の整数）
【請求項３】
Ｒ１のアルキレンオキサイド含有基が、一般式（５）で表される基であることを特徴とする請求項１又は２記載の発光性材料。
【化５】
2016199658.tif 000023
（式中、Ｒ７は炭素数２〜８のアルキレン基、Ｒ８は水素又は炭素数１〜２０のアルキル基、ｐは１〜５の正の整数）
【請求項４】
ＲとＲ１の合計量の５０％以上がアルキレンオキサイド含有基であることを特徴とする請求項１、２又は３記載の発光性材料。
【請求項５】
更に、一般式（６）及び／又は一般式（７）で表されるチオフェン基を含有することを特徴とする請求項１〜４のいずれか１項記載の発光性材料。
【化６】
2016199658.tif 000024
【化７】
2016199658.tif 000025
（式中、Ｒ９、Ｒ１０及びＲ１２は、水素又は炭素数１〜２０のアルキル基、Ｒ１１は炭素数１〜８のアルキレン基）
【請求項６】
請求項１〜５のいずれか１項記載の発光性材料が合成樹脂粒子中に分散されていることを特徴とする発光性微粒子。
【請求項７】
請求項１〜５のいずれか１項記載の発光性材料を重合性モノマーに溶解し、分散剤及び界面活性剤の不存在下に水懸濁重合することを特徴とする請求項６記載の発光性微粒子の製造方法。
【請求項８】
請求項１〜５のいずれか１項記載の発光性材料を重合性モノマーに溶解し、分散剤の存在下に水懸濁重合することを特徴とする請求項６記載の発光性微粒子の製造方法。
【請求項９】
請求項１〜５のいずれか１項記載の発光性材料を重合性モノマーに溶解し、分散剤及び界面活性剤の共存下に水懸濁重合することを特徴とする請求項６記載の発光性微粒子の製造方法。
【発明の詳細な説明】
【技術分野】
【０００１】
本発明は、発光性材料、それを用いた発光性微粒子及びその製造方法に関する。
【背景技術】
【０００２】
有機薄膜太陽電池、燃料電池やバッテリー等の電極、テレビやディスプレイ等の有機エレクトロルミネッセンス等の製造には有機の発光性材料が使用されている。有機の発光性材料としては低分子系発光性材料と高分子系発光性材料があり、低分子系発光性材料はデバイスを製造する際に蒸着工程が必要であり、工程が複雑で高価であるのに対し、高分子系発光性材料は塗布や印刷等の簡便な方法でデバイスを製造することができるので、高分子系発光性材料が主に研究されている。
【０００３】
高分子系発光性材料としては、電子供与体（ドナー）ユニットと電子受容体（アクセプター）ユニットの共重合体やインターペネトレイティングネットワークポリマー（ＩＰＮ）が提案されている。
【０００４】
前者としては、例えば、ジナフトチオフェン骨格又はオキシジナフトチオフェン骨格を有する化合物とフルオレン骨格を有する化合物の共重合体（例えば、特許文献１参照。）、チオフェン又はビチオフェンとフルオレンの共重合体（例えば、非特許文献１，２参照。）が提案されており、後者としては、例えば、ポリ（３，４−エチレンジオキシチオフェン）とポリビチオフェン又はポリターチオフェンとのＩＰＮ（例えば、特許文献２参照。）が提案されている。
【０００５】
前者の方法では、高沸点の極性有機溶剤を使用するので、皮膜の製造に時間がかかると共に有機薄膜太陽電池、電極、有機エレクトロルミネッセンス等の製造現場は環境衛生上不適格であった。又、皮膜を積層して厚膜化する際には、一度皮膜が形成された上に、再度、高分子系発光性材料の極性有機溶剤溶液を塗布乾燥して皮膜を形成しなければないが、極性有機溶剤溶液を塗布した際にその前に形成した皮膜が溶解してしまい均一な皮膜を得るのは困難であった。後者の方法では対象物ごとに重合しなければならないので、重合が面倒であり、有機薄膜太陽電池、電極、有機エレクトロルミネッセンス等の大量生産には向かなかった。
【０００６】
本発明者等は、取り扱いが容易で有機溶剤を使用することなく発光性の皮膜や成形体を容易且つ衛生的に製造するには発光性材料を微粒子化すればよいことに想到し、「発光性材料を重合性モノマーに溶解し、水懸濁重合する発光性微粒子の製造方法」（例えば、特許文献３参照。）を出願した。
【０００７】
更に、検討を進めた結果、本発明者等は、上記発光性微粒子の製造方法について、発光性材料が親水性を有していれば、より容易に水懸濁重合することができ、長期間にわたって発光性が優れている発光性微粒子が得られることに想到し、本発明を完成した。
【先行技術文献】
【特許文献】
【０００８】
【特許文献１】特開２０１３−１８９５８９号公報
【特許文献２】ＷＯ２０１２／０６１８７０  Ａ１
【非特許文献】
【０００９】
【非特許文献１】Yohei Fujiwara, Junpei Kuwabara, Wei Lu, Hideki Hayashi, Takaki Kanbara ACS Macro Letters 2012.1,67-70
【非特許文献２】Bin Liu, Yu-Hua Niu, Wang-Lin Yu, Yong Cao, Wie Huang, Synthetic Metals 129(2002)129-134
【非特許文献３】Polymer Preprints, Japan Vol.61,No.1(2012)
【発明の概要】
【発明が解決しようとする課題】
【００１０】
本発明の目的は、上記問題点に鑑み、親水性を有しており、発光性微粒子の製造が容易である、発光性の優れた発光性材料、それを用いた、取り扱いが容易で有機溶剤を使用することなく発光性の皮膜や成形体を容易且つ衛生的に製造することができる発光性微粒子及びその製造方法を提供することにある。
【課題を解決するための手段】
【００１１】
即ち、本発明は、
［１］一般式（１）で表されるチオフェン基と、一般式（２）で表されるフルオレン基を含有する共重合体からなることを特徴とする発光性材料、
【化１】
2016199658.tif 000003
【化２】
2016199658.tif 000004
（式中、Ｒ及びＲ１は、水素、炭素数１〜２０のアルキル基又はアルキレンオキサイド含有基であって、少なくとも一つはアルキレンオキサイド含有基）
［２］Ｒのアルキレンオキサイド含有基が、一般式（３）又は一般式（４）で表される基であることを特徴とする上記［１］記載の発光性材料、
【化３】
2016199658.tif 000005
【化４】
2016199658.tif 000006
（式中、Ｒ２及びＲ５は炭素数２〜８のアルキレン基、Ｒ３及びＲ６は水素又は炭素数１〜２０のアルキル基、Ｒ４は炭素数１〜８のアルキレン基、ｎ及びｍは１〜５の正の整数）
［３］Ｒ１のアルキレンオキサイド含有基が、一般式（５）で表される基であることを特徴とする上記［１］又は［２］記載の発光性材料、
【化５】
2016199658.tif 000007
（式中、Ｒ７は炭素数２〜８のアルキレン基、Ｒ８は水素又は炭素数１〜２０のアルキル基、ｐは１〜５の正の整数）
［４］ＲとＲ１の合計量の５０％以上がアルキレンオキサイド含有基であることを特徴とする上記［１］、［２］又は［３］記載の発光性材料、
［５］更に、一般式（６）及び／又は一般式（７）で表されるチオフェン基を含有することを特徴とする上記［１］〜［４］のいずれか１項記載の発光性材料、
【化６】
2016199658.tif 000008
【化７】
2016199658.tif 000009
（式中、Ｒ９、Ｒ１０及びＲ１２は、水素又は炭素数１〜２０のアルキル基、Ｒ１１は炭素数１〜８のアルキレン基）
［６］上記［１］〜［５］のいずれか１項記載の発光性材料が合成樹脂粒子中に分散されていることを特徴とする発光性微粒子、
［７］上記［１］〜［５］のいずれか１項記載の発光性材料を重合性モノマーに溶解し、分散剤及び界面活性剤の不存在下に水懸濁重合することを特徴とする上記［６］記載の発光性微粒子の製造方法、
［８］上記［１］〜［５］のいずれか１項記載の発光性材料を重合性モノマーに溶解し、分散剤の存在下に水懸濁重合することを特徴とする上記［６］記載の発光性微粒子の製造方法、及び、
［９］上記［１］〜［５］のいずれか１項記載の発光性材料を重合性モノマーに溶解し、分散剤及び界面活性剤の共存下に水懸濁重合することを特徴とする上記［６］記載の発光性微粒子の製造方法
に関する。
【発明の効果】
【００１２】
本発明の発光性材料の構成は上述の通りであり、発光性が優れており且つ親水性を有しているので、水懸濁重合により、ｎｍ単位の微細な発光性微粒子を容易に製造することができる。発光性微粒子は合成樹脂中に発光性材料が溶解分散しているｎｍ単位の微細な粒子であり、取扱いが容易で、有機溶剤を使用することなく被膜等の成形体を安全・衛生的に且つ容易に成形することでき、発光性が優れている。従って、有機薄膜太陽電池、電極、有機エレクトロルミネッセンス等に好適に使用できる。
【図面の簡単な説明】
【００１３】
【図１】実施例１，２及び４で得られた発光性材料の可視紫外吸収スペクトルを示す。
【図２】実施例１，２及び４で得られた発光性材料の蛍光スペクトルを示す。
【図３】実施例１，２及び４で得られた懸濁液の蛍光スペクトルを示す。
【発明を実施するための形態】
【００１４】
本発明の発光性材料は、一般式（１）で表されるチオフェン基と、一般式（２）で表されるフルオレン基を含有する共重合体からなることを特徴とする。
【化８】
2016199658.tif 000010
【化９】
2016199658.tif 000011
（式中、Ｒ及びＲ１は、水素、炭素数１〜２０のアルキル基又はアルキレンオキサイド含有基であって、少なくとも一つはアルキレンオキサイド含有基）
【００１５】
上記一般式（１）で表されるチオフェン基は、２位及び５位の位置で一般式（２）で表されるフルオレン基と結合しているチオフェン基であり、３位及び４位の位置に結合しているＲは、水素、炭素数１〜２０のアルキル基又はアルキレンオキサイド含有基である。尚、２つのＲは同一であってもよいし、異なってもよい。
【００１６】
上記アルキル基は炭素数１〜２０のアルキル基であり、例えば、メチル基、エチル基、プロピル基、ブチル基、ヘキシル基、オクチル基等が挙げられ、直鎖のアルキル基であってもよいし、側鎖を有するアルキル基であってもよい。
【００１７】
上記アルキレンオキサイド含有基は、アルキレンオキサイドを含有している基であれば特に限定されないが、一般式（３）又は一般式（４）で表されるアルキレンオキサイド含有基が好ましい。
【化１０】
2016199658.tif 000012
【化１１】
2016199658.tif 000013
（式中、Ｒ２及びＲ５は炭素数２〜８のアルキレン基、Ｒ３及びＲ６は水素又は炭素数１〜２０のアルキル基、Ｒ４は炭素数１〜８のアルキレン基、ｎ及びｍは１〜５の正の整数）
【００１８】
上記Ｒ２及びＲ５は炭素数２〜８のアルキレン基であり、例えば、エチレン基、プロピレン基、ブチレン基、ヘキシレン基、オクチレン基等が挙げられ、直鎖のアルキレン基であってもよいし、側鎖を有するアルキレン基であってもよい。
【００１９】
上記Ｒ３及びＲ６は水素又は炭素数１〜２０のアルキル基であり、アルキル基としては、例えば、メチル基、エチル基、プロピル基、ブチル基、ヘキシル基、オクチル基等が挙げられ、直鎖のアルキル基であってもよいし、側鎖を有するアルキル基であってもよい。
【００２０】
又、Ｒ４は炭素数１〜８のアルキレン基であり、例えば、メチレン基、エチレン基、プロピレン基、ブチレン基、ヘキシレン基、オクチレン基等が挙げられ、直鎖のアルキレン基であってもよいし、側鎖を有するアルキレン基であってもよい。
【００２１】
又、上記ｎ及びｍは、小さくなるとアルキレンオキサイド基が減少し親水性が低下し、大きくなると発光性が低下するので、１〜５の整数であり、２〜４の整数が好ましい。
【００２２】
上記一般式（３）で表されるアルキレンオキサイド含有基としては、例えば、２−［２−（２−メトキシエトキシ）エトキシ］エトキシ基、２−｛２−［２−（２−メトキシエトキシ）エトキシ］エトキシ｝エトキシ基、２−［２−（２−エトキシエトキシ）エトキシ］エトキシ基、２−｛２−［２−（２−エトキシエトキシ）エトキシ］エトキシ｝エトキシ基、２−［２−（２−ブトキシエトキシ）エトキシ］エトキシ基、２−［２−（２−ヘトキシエトキシ）エトキシ］エトキシ基等が挙げられ、２−［２−（２−メトキシエトキシ）エトキシ］エトキシ基が好ましい。
【００２３】
上記一般式（４）で表されるアルキレンオキサイド含有基としては、例えば、２−ヒドロキシエトシキメチル基、２−［２−（２−ヒドロキシエトシキ）エトキシ］エチル基、２−（２−メトキシエトシキ）エチル基、２−メトキシシエトシキメチル基、２−エトキシエトシキメチル基、２−［２−（２−エトキシエトシキ）エトキシ］エチル基、２−［２−（２−ブトキシエトシキ）エトキシ］エチル基、２−｛２−［２−（２−メトキシエトシキ）エトキシ］エトシキ｝エチル基、２−｛２−［２−（２−エトキシエトシキ）エトキシ］エトシキ｝エチル基等が挙げられる。
【００２４】
上記一般式（２）で表されるフルオレン基は、２位及び７位の位置で一般式（１）で表されるチオフェン基と結合しているフルオレン基であり、９位の位置に結合しているＲ１、Ｒ１は、水素、炭素数１〜２０のアルキル基又はアルキレンオキサイド含有基である。尚、２つのＲ１は同一であってもよいし、異なってもよい。
【００２５】
上記アルキル基は炭素数１〜２０のアルキル基であり、例えば、メチル基、エチル基、プロピル基、ブチル基、ヘキシル基、オクチル基等が挙げられ、直鎖のアルキル基であってもよいし、側鎖を有するアルキル基であってもよい。
【００２６】
上記アルキレンオキサイド含有基は、アルキレンオキサイドを含有している基であれば特に限定されないが、一般式（５）で表されるアルキレンオキサイド含有基が好ましい。
【化１２】
2016199658.tif 000014
（式中、Ｒ７は炭素数２〜８のアルキレン基、Ｒ８は水素又は炭素数１〜２０のアルキル基、ｐは１〜５の正の整数）
【００２７】
上記Ｒ７は炭素数２〜８のアルキレン基であり、例えば、エチレン基、プロピレン基、ブチレン基、ヘキシレン基、オクチレン基等が挙げられ、直鎖のアルキレン基であってもよいし、側鎖を有するアルキレン基であってもよい。
【００２８】
Ｒ８は水素又は炭素数１〜２０のアルキル基であり、例えば、メチル基、エチル基、プロピル基、ブチル基、ヘキシル基、オクチル基等が挙げられ、直鎖のアルキル基であってもよいし、側鎖を有するアルキル基であってもよい。
【００２９】
又、ｐは小さくなるとアルキレンオキサイド基が減少し親水性が低下し、大きくなると発光性が低下するので、１〜５の整数である。
【００３０】
上記一般式（５）で表されるアルキレンオキサイド含有基としては、例えば、２−（２−ヒドロキシエトシキ）エチル基、２−［２−（２−ヒドロキシエトシキ）エトキシ］エチル基、２−（２−メトキシエトシキ）エチル基、２−（２−エトキシエトシキ）エチル基、２−［２−（２−エトキシエトシキ）エトキシ］エチル基、２−［２−（２−ブトキシエトシキ）エトキシ］エチル基、２−｛２−［２−（２−メトキシエトシキ）エトキシ］エトシキ｝エチル基、２−｛２−［２−（２−エトキシエトシキ）エトキシ］エトシキ｝エチル基等が挙げられる。
【００３１】
上記共重合体は、一般式（１）で表されるチオフェン基の間に一般式（２）で表されるフルオレン基が共重合されている二元交互共重合体である。即ち、一般式（１）で表されるチオフェン基と、当量の一般式（２）で表されるフルオレン基が交互に共重合されている。
【００３２】
上記共重合体において、Ｒ及びＲ１のうち、少なくとも１つはアルキレンオキサイド含有基であるが、アルキレンオキサイド含有基の量がすくなくなると、共重合体に親水性が低下するので、共重合体中のＲ及びＲ１の合計量の５０％以上がアルキレンオキサイド含有基であるのが好ましい。
【００３３】
上記共重合体の数平均分子量は、発光性材料としての用途に応じて適宜決定されればよいが、一般に１０００〜５００００であり、好ましくは、１５００〜２００００        である。
【００３４】
上記共重合体の重合方法は、特に限定されず、従来公知の任意の方法で重合されればよく、例えば、トランスメタル化を経由するクロスカップリング反応、直接的アリール化反応等が挙げられ（例えば、非特許文献１，３参照。）、直接的アリール化反応は原料モノマーのＣ−Ｈ結合を直接官能基化することができ容易に合成することが可能なので好ましい。
【００３５】
直接的アリール化反応により、上記交互共重合体を重合するには、例えば、ジメチルアセトアミド、ジメチルホルムアミド、Ｎ−メチルピロリドン等の溶剤に、一般式（８）で表されるチオフェン化合物と当量の一般式（９）で表される２，７−ジブロモフルオレン化合物及び酢酸パラジウム、トリス（ジベンジリデシルアセトン）パラジウム等の触媒を必要量、更に、必要に応じて、ピバル酸、炭酸カリウム等を所定量添加溶解し、１００℃前後で数時間加熱攪拌する方法が挙げられる。
【００３６】
【化１３】
2016199658.tif 000015
【化１４】
2016199658.tif 000016
（式中、Ｒ及びＲ１は、水素、炭素数１〜２０のアルキル基又はアルキレンオキサイド含有基であって、少なくとも一つはアルキレンオキサイド含有基）
【００３７】
上記共重合体は、更に一般式（６）及び／又は一般式（７）で表されるチオフェン基を含有してもよい。
【化１５】
2016199658.tif 000017
【化１６】
2016199658.tif 000018
（式中、Ｒ９、Ｒ１０及びＲ１２は、水素又は炭素数１〜２０のアルキル基、Ｒ１１は炭素数１〜８のアルキレン基）
【００３８】
上記一般式（６）で表されるチオフェン基は、２位及び５位の位置で一般式（２）で表されるフルオレン基と結合するチオフェン基であり、３位及び４位の位置にＲ９が結合している。Ｒ９は、水素又は炭素数１〜２０のアルキル基であり、アルキル基としては、例えば、メチル基、エチル基、プロピル基、ブチル基、ヘキシル基、オクチル基等が挙げられ、直鎖のアルキル基であってもよいし、側鎖を有するアルキル基であってもよい。又、２つのＲ９は同一であってもよいし、異なってもよい。
【００３９】
上記一般式（７）で表されるチオフェン基は、２位及び５位の位置で一般式（２）で表されるフルオレン基と結合するチオフェン基であり、３位及び４位の位置にＲ１０基及び［−Ｒ１１−０Ｒ１２］基が結合している。
【００４０】
Ｒ１０及びＲ１２は、水素又は炭素数１〜２０のアルキル基であり、アルキル基としては、例えば、メチル基、エチル基、プロピル基、ブチル基、ヘキシル基、オクチル基等が挙げられ、直鎖のアルキル基であってもよいし、側鎖を有するアルキル基であってもよい。
【００４１】
又、Ｒ１１は、炭素数１〜８のアルキレン基である。アルキレン基としては、例えば、メチレン基、エチレン基、プロピレン基、ブチレン基等が挙げられ、直鎖のアルキレン基であってもよいし、側鎖を有するアルキレン基であってもよい。
【００４２】
従って、［−Ｒ１１−０Ｒ１２］基としては、例えば、ヒドロキシメチル基、ヒドロキシエチル基、メトキシメチル基、メトキシエチル基、エトキシメチル基、エトキシエチル基、メトキシブチル基、エトキシブチル基等が挙げられる。
【００４３】
上記一般式（６）及び（７）で表されるチオフェン基は、上記共重合体における一般式（１）で表されるチオフェン基の一部が置換される。上記共重合体における一般式（１）で表されるチオフェン基の一部を一般式（６）及び（７）で表されるチオフェン基で置換することにより、得られた発光性材料の発光性や親水性をコントロールすることができる。一般式（６）及び（７）で表されるチオフェン基の含有量は、要求される発光性材料の発光性や親水性によって適宜決定すればよいが、一般に、一般式（１）で表されるチオフェン基が１当量の内、一般式（６）及び（７）で表されるチオフェン基は０〜０．１当量であるのが好ましい。
【００４４】
又、上記一般式（６）及び（７）で表されるチオフェン基を含有させることにより、三元又は四元交互共重合体が得られるが、チオフェン基とフルオレン基は交互に共重合されており、チオフェン基の合計量とフルオレン基の合計量は当量である。
【００４５】
上記共重合体の数平均分子量は、発光性材料としての用途に応じて適宜決定されればよいが、一般に１０００〜５００００であり、好ましくは、１５００〜２００００        である。
【００４６】
上記発光性材料は、適切な有機溶媒に溶解して溶液とし、所望の場所に塗布し、溶媒を気化させることにより発光層、発光シート、発光成形体等を形成することができる。又、溶剤を除去することにより発光性液体又は発光性粉体を得ることができるので、発光性粉体単独、又は、発光性液体又は発光性粉体と他の易成形性ポリマーとの混合物を成形して発光層、シート、成形体等を形成することができる。更に、合成樹脂中に分散することにより、発光性微粒子が得られる。
【００４７】
本発明の発光性微粒子は、上記発光性材料が合成樹脂粒子中に分散されていることを特徴とする。
【００４８】
上記合成樹脂は、親水性発光性材料がその粒子中に分散されうる合成樹脂であれば特に限定されず、例えば、ポリスチレン、ポリメチル（メタ）アクリレート、ポリエチル（メタ）アクリレート、ポリブチル（メタ）アクリレート等が挙げられる。
【００４９】
上記合成樹脂粒子中に分散されている発光性材料の量は、要求される発光性能にしたがって適宜決定されればよいが、一般に合成樹脂１００重量部に対し０．０１〜５０重量部である。
【００５０】
上記発光性微粒子の製造方法は、特に限定されず、従来公知の任意の製造方法が採用されてよいが、ミクロン単位以下の微細な発光性微粒子を得るには、発光性材料を重合性モノマーに溶解し、水懸濁重合するのが好ましい。
【００５１】
発光性微粒子の製造方法は、上記発光性材料を重合性モノマーに溶解し、分散剤及び界面活性剤の不存在下に水懸濁重合することを特徴とする。
【００５２】
上記重合性モノマーは、重合されて上記発光性微粒子を構成する合成樹脂の原料となる重合性モノマーであり、上記発光性材料を溶解することができ、且つ、水懸濁重合することができるモノマーであれば、特に限定されず、例えば、スチレン、メチル（メタ）アクリレート、エチル（メタ）アクリレート、ブチル（メタ）アクリレート等が挙げられる。
【００５３】
重合性モノマーに溶解する発光性材料の量は、要求される発光性能にしたがって適宜決定されればよいが、一般に重合性モノマー１００重量部に対し０．０１〜５０重量部である。
【００５４】
上記水懸濁重合は、従来公知の任意の水懸濁重合が採用されてよく、例えば、攪拌機付の反応容器内に、上記発光性材料を溶解した重合性モノマー及び水を供給し、攪拌して水懸濁状態にした後、重合開始剤を添加し、所定温度（６０〜９０℃）に加熱して重合を開始し、１〜１０時間重合反応を進め、反応終了後、得られたスラリーを脱水乾燥する方法である。尚、重合開始剤を、発光性材料と共に重合性モノマーに溶解して添加してもよい。
【００５５】
上記重合開始剤は、塩化ビニル等の水懸濁重合の際に一般に使用されている従来公知の任意の油溶性の重合開始剤が使用可能であり、例えば、ラウロイルパーオキサイド、ｔ−ブチルパーオキシピバレート、ジ−ｓ−ブチルパーオキシジカーボネート、ジイソプロピルパーオキシジカーボネート、ジオクチルパーオキシジカーボネート、ｔ−ブチルパーオキシネオデカノエート、α−クミルパーオキシネオデカノエート等の有機パーオキサイド類；２，２' −アゾビスイソブチロニトリル、２，２' −アゾビス−２，４−ジメチルバレロニトリル等のアゾ化合物等が挙げられる。重合開始剤の添加量は、特に限定されず、一般に重合性モノマー１００重量部に対し０．１〜１０重量部である。又、必要に応じて、ｐＨ調整剤、酸化防止剤、連鎖移動剤等が添加されても良い。
【００５６】
得られたスラリーを脱水乾燥して水を除去することにより、発光性材料が合成樹脂中に分散している微細な発光性微粒子が得られる。得られる発光性微粒子は平均粒子径が１００〜５００ｎｍ程度の微細な粒子である。得られた微粒子は発光性を有しており、所望の場所に塗布し、プレス、加熱することにより所望の厚さの発光層、シート、成形体等を容易に形成することができる。尚、得られたスラリーを所望の場所に塗布し、水を気化させることにより発光層、シート、成形体等を形成することも可能である。
【００５７】
上記発光性材料は親水性を有しているので、分散剤なしでも水懸濁重合可能であるが、より微細な発光性微粒子を得るには、分散剤の存在下で水懸濁重合するのが好ましい。
【００５８】
上記分散剤は、塩化ビニル等の水懸濁重合の際に一般に使用されている従来公知の任意の分散剤が使用可能であり、例えば、メチルセルロース、エチルセルロース、ヒドロキシプロピルメチルセルロース、ポリビニルアルコール及びその部分ケン化物、ゼラチン、ポリビニルピロリドン、デンプン、無水マレイン酸−スチレン共重合体、コロイダルシリカ、リン酸カルシウム等が挙げられる。分散剤の添加量は、特に限定されず、一般に重合性モノマー１００重量部に対し０．１〜１０重量部である。
【００５９】
得られたスラリーを脱水乾燥して水を除去することにより、発光性材料が合成樹脂中に分散している微細な発光性微粒子が得られる。得られる発光性微粒子は平均粒子径が５０〜３００ｎｍ程度の微細な粒子である。得られた微粒子は発光性を有しており、所望の場所に塗布し、プレス、加熱することにより所望の厚さの発光層、シート、成形体等を容易に形成することができる。尚、得られたスラリーを所望の場所に塗布し、水を気化させることにより発光層、シート、成形体等を形成することも可能である。
【００６０】
上記水懸濁重合の際に、更に、界面活性剤を添加してもよい。即ち、分散剤と界面活性剤の共存下で水懸濁重合するとより微細な発光性微粒子を得ることができるので好ましい。
【００６１】
上記界面活性剤としては、例えば、ジアルキルスルホコハク酸塩、アルキルスルホン酸塩、アルキルベンゼンスルホン酸塩、アルキルナフタレンスルホン酸塩、ポリオキシエチレンアルキルスルホフェニルエーテル等のスルホン酸塩類；アルキル硫酸エステル塩、ポリオキシエチレンアルキルエーテル硫酸エステル塩等の硫酸エステル塩類；アルキル硫酸エステル塩、ポリオキシエチレンアルキルエーテル硫酸エステル塩等の硫酸エステル塩類；アルキルりん酸エステル塩、ポリオキシエチレンアルキルエーテルりん酸エステル塩等のりん酸エステル塩等のアニオン性界面活性剤、ポリオキシエチレンアルキルエーテル、ポリオキシエチレンアルキルフェニルエーテル、ポリオキシエチレンポリスチリルフェニルエーテル、ポリオキシエチレンポリオキシプロピレングリコール等のエーテル系界面活性剤；グリセリン脂肪酸部分エステル、ソルビタン脂肪酸部分エステル、ペンタエリスリトール脂肪酸部分エステル等のエステル系界面活性剤等の非イオン性界面活性剤が挙げられる。界面活性剤の添加量は、特に限定されず、一般に重合性モノマー１００重量部に対し０．１〜１０重量部である。
【００６２】
得られたスラリーを脱水乾燥して水を除去することにより、発光性材料が合成樹脂中に分散している微細な発光性微粒子が得られる。得られる発光性微粒子は平均粒子径が２０〜１５０ｎｍ程度の微細な粒子である。得られた微粒子は発光性を有しており、所望の場所に塗布し、プレス、加熱することにより所望の厚さの発光層、シート、成形体等を容易に形成することができる。尚、得られたスラリーを所望の場所に塗布し、水を気化させることにより発光層、シート、成形体等を形成することも可能である。
【実施例】
【００６３】
次に、本発明の実施例を説明するが、本発明は実施例に限定されるものではない。
【００６４】
（実施例１）
３，４−ビス｛２［２−（２−メトキシエトキシ）エトキシ］エトキシ｝チオフェン（以下、「ＴＰ−２ＥＧ３」と言う。）の合成
１００ｍＬのナスフラスコに、ジメトキシチオフェン３．０３ｇ（２１．０ｍｍｏｌ）、トリエチレングリコールモノメチルエーテル（ＭｅＥＧ３−ＯＨ）３０．８ｇ（１８７ｍｍｏｌ）及びｐ−トルエンスルホン酸１水和物０．５７１ｇ（３．００ｍｍｏｌ）を供給し、１２０℃で撹拌して４８時間反応した。
【００６５】
得られた反応液を過剰の飽和食塩水で洗浄し、無水硫酸マグネシウムで脱水し、エバポレーターで濃縮して黒色液体残渣を得た。得られた黒色液体残渣をカラムクロマトグラフィーにより酢酸エチルで精製して、「ＴＰ−２ＥＧ３」である黒色液体を３．３５ｇ得た。
【００６６】
２，７−ジブロモ−９，９−ビス−｛２［２−（２−メトキシエトキシ）エトキシ］エチル｝−９Ｈ−フルオレン（以下、「ＤＢｒＤＥＧ３Ｆ」と言う。）の合成
５０ｍＬのナスフラスコに、ジメチルスルホキシド１０ｍＬ、２，７−ジブロモ−９，９−ジヘキシルフルオレン（以下、「ＤＢｒＤＨＦ」と言う。）４．８６ｇ（１５．０ｍｍｏｌ）及びヨウ化カリウム０．１２５ｇ（０．７５ｍｍｏｌ）を供給して溶解した。次に、氷浴につけて冷却しながら水酸化カリウムを４．３１ｇ（７６．９ｍｍｏｌ）を供給した後、２［２−（２−メトキシエトキシ）エトキシ］エチル−１−メタンスルホン酸（ＭｅＥＧ３−Ｍｓ）１０．２ｇ（４２．０ｍｍｏｌ）を滴下した。その後、２５℃で撹拌して７２時間反応した。反応終了後、トルエンと蒸留水を添加し、過剰の飽和食塩水で洗浄した後、トルエン溶液を分離した。
【００６７】
得られたトルエン溶液を無水硫酸マグネシウムで洗浄し濾過し、濾液を、エバポレーターで濃縮して茶色液体残渣を得た。得られた茶色液体残渣をカラムクロマトグラフィーによりヘキサン−酢酸エチル溶液（重量比９：１）で精製して、「ＤＢｒＤＥＧ３Ｆ」である茶色液体を６．８２ｇ得た。
【００６８】
（２−９，９−ビス−｛２［２−（２−メトキシエトキシ）エトキシ］エチル｝−９Ｈ−フルオレン−２−イル）−３，４−ビス｛２［２−（２−メトキシエトキシ）エトキシ］エトキシ｝チオフェン共重合体（以下、「ＴＰ−２ＥＧ３―ａｌｔ−ＤＥＧ３Ｆ」と言う。）の合成
５０ｍＬシュレンク管に酢酸パラジウム１５．７ｍｇ（０．０６９９ｍｍｏｌ）と炭酸カリウム１．２６ｇ（１．０５ｍｍｏｌ）を供給し、窒素置換した。次に、窒素気流下、ピバル酸０．１０７ｇ（４２．０ｍｍｏｌ）をジメチルアセトアミド１ｍＬに溶解した溶液を供給し、更に、得られた「ＴＰ−２ＥＧ３」１．４３ｇ（３．５０ｍｍｏｌ）と「ＤＢｒＤＥＧ３Ｆ」２．１６ｇ（３．５０ｍｍｏｌ）をジメチルアセトアミド５ｍＬに溶解した溶液を供給し、１００℃で３時間攪拌して直接的アリール化反応を行なった。
【００６９】
反応系を２５℃まで冷却した後、ｐＨ８のエチレンジアミン四酢酸二ナトリウム水溶液２０ｍＬを供給して１６時間攪拌することにより黒色液体を得た。得られた黒色液体を濾過し、０．１ｍｏｌ塩酸及び蒸留水で洗浄して濾物を得た。得られた濾物をテトラヒドロフラン４０ｍＬ溶解し、珪藻土で濾過した。得られた濾液を濃縮した後、テトラヒドロフランーヘキサン混合溶液（重量比率＝１／１）で再沈殿し、沈殿物をテトラヒドロフランに溶解した後濃縮して、「ＴＰ−２ＥＧ３―ａｌｔ−ＤＥＧ３Ｆ」である黒色粘性液体を１．３７ｇ得た。
【００７０】
得られた「ＴＰ−２ＥＧ３―ａｌｔ−ＤＥＧ３Ｆ」である黒色粘性液体をゲルパーミエーションクロマトグラフィ（ＧＰＣ）で測定したところ、数平均分子量は２８００であった。又、得られた黒色粘性液体をテトラヒドロフランに溶解し、濃度が１０−５ｍｏｌ／Ｌのサンプルを作成し、可視紫外吸収スペクトルと蛍光スペクトルを測定し、それぞれ図１及び図２に示した。
【００７１】
発光性微粒子の製造
攪拌機及びジャケットを備えた反応容器に、純水５４０ｇ、スチレンモノマー６０ｇに得られた「ＴＰ−２ＥＧ３―ａｌｔ−ＤＥＧ３Ｆ」０．９９ｇを溶解した溶液、ジ−ｓ−ブチルパーオキシジカーボネート（日本油脂社製、パーロイルＳＢＰ）０．４０ｇ及びｔ−ブチルパーオキシピバレート（日本油脂社製、パーブチルＰＶ）０．８６ｇを投入し、ホモジナイザーで３分間混合した後、１５０ｒｐｍで撹拌しながら窒素ガスを供給して窒素雰囲気とした。次いで、ジャケットにより７０℃に昇温して水懸濁重合を開始した。
【００７２】
重合開始３時間後に８０℃に昇温して、更に１時間水懸濁重合を行い、水懸濁重合を終了し、冷却して黄緑色の発光性材料含有スチレン樹脂重合体粒子懸濁液を得た。懸濁液中の凝集物は６ｇであった。
【００７３】
得られた懸濁液をパーティクルカウンター（堀場製作所社製「レーザー回析／散乱式粒子径分布測定装置ＬＡ−９５０）に供給して平均粒子径を測定したところ、２３５ｎｍであった。  又、得られた発光性材料含有スチレン樹脂重合体粒子懸濁液の濃度は１１３ｍｇ／ｍＬであり、それの蛍光スペクトルを測定し、結果を図３に示した。
【００７４】
（実施例２）
３，４−ビス｛２［２−（２−メトキシエトキシ）エトキシ］エトキシ｝チオフェン−ジヘキシルフルオレン共重合体（以下、「ＴＰ−２ＥＧ３―ａｌｔ−ＤＨＦ」と言う。）の合成
５０ｍＬシュレンク管に酢酸パラジウム７．９ｍｇ（０．０３５２ｍｍｏｌ）と炭酸カリウム０．６２９ｇ（４．５４ｍｍｏｌ）を供給し、窒素置換した。次に、窒素気流下、ピバル酸０．０５３７ｇ（０．５２６ｍｍｏｌ）をジメチルアセトアミド１ｍＬに溶解した溶液を供給し、更に、実施例１で得られた「ＴＰ−２ＥＧ３」０．７１５ｇ（１．７５ｍｍｏｌ）と「ＤＢｒＤＨＦ」０．８６２ｇ（１．７５ｍｍｏｌ）をジメチルアセトアミド５ｍＬに溶解した溶液を供給し、１００℃で３時間攪拌して直接的アリール化反応を行なった。
【００７５】
反応系を２５℃まで冷却した後、ｐＨ８のエチレンジアミン四酢酸二ナトリウム水溶液２０ｍＬを供給して１６時間攪拌し、次いで、濾過して緑色の固体を得た。得られた緑色固体を濾過し、０．１ｍｏｌ塩酸、蒸留水、メタノール及びヘキサンで洗浄した後、テトラヒドロフラン４０ｍＬ溶解し、珪藻土で濾過した。得られたろ物をテトラヒドロフランーヘキサン混合溶液（重量比率＝１／１）で再沈殿し、沈殿物を濾過、乾燥して、「ＴＰ−２ＥＧ３―ａｌｔ−ＤＨＦ」である緑色固体を０．８２６ｇ得た。
【００７６】
得られた「ＴＰ−２ＥＧ３―ａｌｔ−ＤＨＦ」である緑色固体をＧＰＣで測定したところ、数平均分子量は１２８００であった。又、得られた緑色固体をテトラヒドロフランに溶解し、濃度が１０−５ｍｏｌ／Ｌのサンプルを作成し、可視紫外吸収スペクトルと蛍光スペクトルを測定し、それぞれ図１及び図２に示した。
【００７７】
発光性微粒子の製造
攪拌機及びジャケットを備えた反応容器に、純水５４５ｇ、スチレンモノマー６０ｇに得られた「ＴＰ−２ＥＧ３―ａｌｔ−ＤＨＦ」０．６０ｇを溶解した溶液、ジ−ｓ−ブチルパーオキシジカーボネート（日本油脂社製、パーロイルＳＢＰ）０．４０ｇ、ｔ−ブチルパーオキシピバレート（日本油脂社製、パーブチルＰＶ）０．８６ｇ及び亜硝酸ナトリウム０．０１２ｇを投入し、ホモジナイザーで３分間混合した後、１５０ｒｐｍで撹拌しながら窒素ガスを供給して窒素雰囲気とした。次いで、ジャケットにより７０℃に昇温して水懸濁重合を開始した。
【００７８】
重合開始３時間後に８０℃に昇温して、更に１時間水懸濁重合を行い、水懸濁重合を終了し、冷却して黄緑色の発光性材料含有スチレン樹脂重合体粒子懸濁液を得た。懸濁液中の凝集物は１５ｇであった。
【００７９】
得られた懸濁液をパーティクルカウンター（堀場製作所社製「レーザー回析／散乱式粒子径分布測定装置ＬＡ−９５０）に供給して平均粒子径を測定したところ、４４５ｎｍであった。又、得られた発光性材料含有スチレン樹脂重合体粒子懸濁液の濃度は１１３ｍｇ／ｍＬであり、それの蛍光スペクトルを測定し、結果を図３に示した。
【００８０】
（実施例３）
３−｛２［２−（２−メトキシエトキシ）エトキシ］エトキシ｝チオフェン（以下、「ＴＰ−Ｍｅ−ＥＧ３」と言う。）の合成
０℃に冷却されている５０ｍＬのナスフラスコに、乾燥テトラヒドロフラン２０ｍＬに水素化ナトリウム０．９６ｇ（４０ｍｍｏｌ）を分散した懸濁液と、乾燥テトラヒドロフラン１０ｍＬにチオフェン−３−イル−メタノール２．２８ｇ（２０ｍｍｏｌ）溶解した溶液及び乾燥テトラヒドロフラン１０ｍＬに２［２−（２−メトキシエトキシ）エトキシ］エチル−１−メタンスルホン酸（ＭｅＥＧ３−Ｍｓ）５．８１ｇ（２４．０ｍｍｏｌ）を溶解した溶液を供給した。次いで、撹拌しながら窒素置換し、６０℃に昇温し、７２時間反応した。反応終了後、反応液を濃縮して茶色固体を得た。
【００８１】
得られた茶色固体にジクロロメタンと蒸留水を添加し、過剰の飽和食塩水で洗浄した後、ジクロロメタン溶液を分離した。得られたジクロロメタン溶液を無水硫酸マグネシウムで洗浄した後、濾過し、濾液を、エバポレーターで濃縮して茶色液体残渣を得た。得られた茶色液体残渣をカラムクロマトグラフィーによりヘキサン−酢酸エチル溶液（重量比４：１）で精製して、「ＴＰ−Ｍｅ−ＥＧ３」である黄色液体を４．２３ｇ得た。
【００８２】
３−｛２［２−（２−メトキシエトキシ）エトキシ］エトキシ｝チオフェンージヘキシルフルオレン共重合体（以下、「ＴＰ−Ｍｅ−ＥＧ３―ａｌｔ−ＤＨＦ」と言う。）の合成
５０ｍＬシュレンク管に酢酸パラジウム１５．７ｍｇ（０．０７ｍｍｏｌ）と炭酸カリウム１．２６ｇ（９．１０ｍｍｏｌ）を供給し、窒素置換した。次に、窒素気流下、ピバル酸０．１０８ｇ（１．０５ｍｍｏｌ）をジメチルアセトアミド１ｍＬに溶解した溶液を供給し、更に、得られた「ＴＰ−Ｍｅ−ＥＧ３」０．９１２ｇ（３．５０ｍｍｏｌ）と「ＤＢｒＤＨＦ」１．７２ｇ（３．５０ｍｍｏｌ）をジメチルアセトアミド７ｍＬに溶解した溶液を供給し、１００℃で３時間攪拌して直接的アリール化反応を行なった。
【００８３】
反応系を２５℃まで冷却した後、ｐＨ８のエチレンジアミン四酢酸二ナトリウム水溶液２０ｍＬを供給して１６時間攪拌し、次いで、濾過して緑色の固体を得た。得られた緑色固体を０．１ｍｏｌ塩酸、蒸留水、メタノール及びヘキサンで洗浄した後、テトラヒドロフラン４０ｍＬに溶解し、珪藻土で濾過した。得られた濾液をエバポレーターで濃縮した後、テトラヒドロフランーメタノール混合溶液（重量比率＝１：１）で再沈殿し、沈殿物を濾過乾燥して、「ＴＰ−Ｍｅ−ＥＧ３―ａｌｔ−ＤＨＦ」である緑色固体を１．６０ｇ得た。
【００８４】
得られた「ＴＰ−Ｍｅ−ＥＧ３―ａｌｔ−ＤＨＦ」である緑色固体をＧＰＣで測定したところ、数平均分子量は１８７００であった。
【００８５】
発光性微粒子の製造
攪拌機及びジャケットを備えた反応容器に、純水５４５ｇ、スチレンモノマー６０ｇに得られた「ＴＰ−Ｍｅ−ＥＧ３―ａｌｔ−ＤＨＦ」０．６０ｇを溶解した溶液、ジ−ｓ−ブチルパーオキシジカーボネート（日本油脂社製、パーロイルＳＢＰ）０．４０ｇ、ｔ−ブチルパーオキシピバレート（日本油脂社製、パーブチルＰＶ）０．８６ｇ及び亜硝酸ナトリウム０．０１２ｇを投入し、ホモジナイザーで３分間混合した後、１５０ｒｐｍで撹拌しながら窒素ガスを供給して窒素雰囲気とした。次いで、ジャケットにより７０℃に昇温して水懸濁重合を開始した。
【００８６】
重合開始３時間後に８０℃に昇温して、更に１時間水懸濁重合を行い、水懸濁重合を終了し、冷却して黄緑色の発光性材料含有スチレン樹脂重合体粒子懸濁液を得た。懸濁液中の凝集物は３０ｇであった。
【００８７】
得られた懸濁液をパーティクルカウンター（堀場製作所社製「レーザー回析／散乱式粒子径分布測定装置ＬＡ−９５０）に供給して平均粒子径を測定したところ、平均２９５ｎｍであった。
【００８８】
（実施例４）
３−（２−メトキシエトキシ）メチル−チオフェン（以下、「ＴＰ−Ｍｅ−ＥＧ１」と言う。）の合成
０℃に冷却されている１００ｍＬのナスフラスコに、乾燥テトラヒドロフラン１０ｍＬに水素化ナトリウム０．４ｇ（２０ｍｍｏｌ）を分散した懸濁液と、乾燥テトラヒドロフラン１０ｍＬにチオフェン−３−イル−メタノール１．１４ｇ（１０ｍｍｏｌ）溶解した溶液及び乾燥テトラヒドロフラン５ｍＬに２−メトキシエチル−１−メタンスルホン酸（ＭｅＥＧ１−Ｍｓ）１．８５ｇ（１２．０ｍｍｏｌ）を溶解した溶液を供給した。次いで、撹拌しながら窒素置換し、６０℃に昇温し、２８時間反応した。反応終了後、反応液を濃縮して茶色固体を得た。
【００８９】
得られた茶色固体にジクロロメタンと蒸留水を添加し、過剰の飽和食塩水で洗浄した後、ジクロロメタン溶液を分離した。得られたジクロロメタン溶液を無水硫酸マグネシウムで洗浄した後、濾過し、濾液を、エバポレーターで濃縮して茶色液体残渣を得た。得られた茶色液体残渣をカラムクロマトグラフィーによりヘキサン−酢酸エチル溶液（重量比４：１）で精製して、「ＴＰ−Ｍｅ−ＥＧ１」である黄色液体を０．８５２ｇ得た。
【００９０】
３−（２−メトキシエトキシ）メチル−チオフェンージヘキシルフルオレン共重合体（以下、「ＴＰ−Ｍｅ−ＥＧ１―ａｌｔ−ＤＨＦ」と言う。）の合成
５０ｍＬシュレンク管に酢酸パラジウム１５．７ｍｇ（０．０７ｍｍｏｌ）と炭酸カリウム１.２６ｇ（９．１０ｍｍｏｌ）を供給し、窒素置換した。次に、窒素気流下、ピバル酸０．１０８ｇ（１．０５ｍｍｏｌ）をジメチルアセトアミド１ｍＬに溶解した溶液を供給し、更に、得られた「ＴＰ−Ｍｅ−ＥＧ１」０．６０３ｇ（３．５０ｍｍｏｌ）と「ＤＢｒＤＨＦ」１．７２ｇ（３．５０ｍｍｏｌ）をジメチルアセトアミド７ｍＬに溶解した溶液を供給し、１００℃で３時間攪拌して直接的アリール化反応を行なった。
【００９１】
反応系を２５℃まで冷却した後、ｐＨ８のエチレンジアミン四酢酸二ナトリウム水溶液２０ｍＬを供給して１６時間攪拌し、次いで、濾過して緑色の固体を得た。得られた緑色固体を０．１ｍｏｌ塩酸、蒸留水、メタノール及びヘキサンで洗浄した後、テトラヒドロフラン４０ｍＬに溶解し、珪藻土で濾過した。得られた濾液をエバポレーターで濃縮した後、ヘキサン／テトラヒドロフラン混合溶液（重量比率＝１：１）で再沈殿し、沈殿物を濾過乾燥して、「ＴＰ−Ｍｅ−ＥＧ１―ａｌｔ−ＤＨＦ」である緑色固体を０．３３ｇ得た。
【００９２】
得られた「ＴＰ−Ｍｅ−ＥＧ１―ａｌｔ−ＤＨＦ」である緑色固体をＧＰＣで測定したところ、数平均分子量は６５００であった。又、得られた緑色固体をテトラヒドロフランに溶解し、濃度が１０−５ｍｏｌ／Ｌのサンプルを作成し、可視紫外吸収スペクトルと蛍光スペクトルを測定し、それぞれ図１及び図２に示した。
【００９３】
攪拌機及びジャケットを備えた反応容器に、純水５４０ｇ、スチレンモノマー６０ｇに得られた「ＴＰ―Ｍｅ−ＥＧ１−ａｌｔ−ＤＨＦ」０．１０ｇを溶解した溶液、部分けん化ポリビニルアルコール（日本合成社製、ＧＭ−１４）５．７５ｇ、直鎖アルキルベンゼンスルホン酸ナトリウム（第一工業社製、ネオゲンＳ−２０Ｆ）１５．２５ｇ、ジ−ｓ−ブチルパーオキシジカーボネート（日本油脂社製、パーロイルＳＢＰ）０．４０ｇ、ｔ−ブチルパーオキシピバレート（日本油脂社製、パーブチルＰＶ）０．８６ｇ及び亜硝酸ナトリウム０．０１２ｇを投入し、ホモジナイザーで３分間混合した後、１５０ｒｐｍで撹拌しながら窒素ガスを供給して窒素雰囲気とした。次いで、ジャケットにより７０℃に昇温して水懸濁重合を開始した。
【００９４】
重合開始３時間後に８０℃に昇温して、更に１時間水懸濁重合を行い、水懸濁重合を終了した。冷却後、淡黄色の発光材料含有スチレン樹脂重合体粒子水懸濁液を得た。懸濁液中の凝集物は１ｇ以下であった。
【００９５】
得られた水懸濁液をパーティクルカウンター（堀場製作所社製「レーザー回析／散乱式粒子径分布測定装置ＬＡ−９５０）に供給して粒子径を測定したところ、平均１２９ｎｍであった。又、得られた発光性材料含有スチレン樹脂重合体粒子懸濁液の濃度は１１３ｍｇ／ｍＬであり、それの蛍光スペクトルを測定し、結果を図３に示した。
【産業上の利用可能性】
【００９６】
本発明の発光性材料は、有機薄膜太陽電池、電極、有機エレクトロルミネッセンス等の分野で好適に使用される。
【図１】
2016199658.tif 000028
【図２】
2016199658.tif 000029
【図３】
2016199658.tif 000030